(57)【要約】  本発明は、人工プラスチック歯を義歯ベースに接着するための接着剤および方法を目的とする。接着剤は、数々の接着促進剤モノマー、ダイマー、またはオリゴマー、および硬化パッケージ、および溶剤として酢酸メチルを使用する。本発明による方法は、プラスチック歯を接着剤に曝露し、プラスチックを軟化させる（溶解ではない）ことを含む。接着促進剤の連鎖は、硬化時に確実な結合が形成されるように、プラスチック歯のマトリックスに浸透する。
2009504350.tif 000002
【特許請求の範囲】
【請求項１】
溶剤とモノマー、ダイマー、オリゴマー、およびポリマーからなる群から選択される接着促進剤と接着促進剤用の硬化パッケージとを有する重合性または硬化性接着剤を提供する工程と、接着促進剤の連鎖がプラスチック歯のマトリックスに浸潤し、接着剤が硬化する際に、その間に安定した結合が形成されるように、プラスチック歯を軟化させるのに十分な時間、プラスチック歯を前記接着剤に曝露する工程とを含む、人工プラスチック歯を義歯ベースに接着するための方法。
【請求項２】
前記溶剤が義歯ベース中に浸潤することができる、請求項１に記載の方法。
【請求項３】
前記溶剤が、アセトン、酢酸エチル、酢酸プロピル、エーテル、塩化メチレン、クロロホルム、シクロヘキサノン、酢酸メチル、メチルエチルケトン、メチルプロピルケトン、テトラヒドロフラン、およびそれらの混合物からなる群から選択される、請求項２に記載の方法。
【請求項４】
前記接着促進剤が、１つ以上のエチレン性不飽和基を有するフリーラジカルとして活性な官能基を有する材料を含む、請求項１に記載の方法。
【請求項５】
前記接着促進剤が、アクリル酸メチル、メタクリル酸メチル、アクリル酸エチル、メタクリル酸イソプロピル、アクリル酸ｎ−ヘキシル、アクリル酸ステアリル、アクリル酸アリル、ジアクリル酸グリセロール、トリアクリル酸グリセロール、ジアクリル酸エチレングリコール、ジアクリル酸ジエチレングリコール、ジメタクリル酸トリエチレングリコール、ジ（メタ）アクリル酸テトラエチレングリコール、ジアクリル酸１，３−プロパンジオール、ジメタクリル酸１，３−プロパンジオール、トリ（メタ）アクリル酸トリメチロールプロパン、トリメタクリル酸１，２，４−ブタントリオール、ジアクリル酸１，４−シクロヘキサンジオール、ジメタクリル酸１，４−シクロヘキサンジオール、ジ（メタ）アクリル酸１，６−ヘキサンジオール、トリアクリル酸ペンタエリスリトール、テトラアクリル酸ペンタエリスリトール、テトラメタクリル酸ペンタエリスリトール、ソルビトールヘキサアクリレート、２，２−ビス［４−（２−ヒドロキシ−３−アクリロイロキシプロポキシ）フェニル］プロパン；２，２−ビス［４−（２−ヒドロキシ−３−メタクリロイロキシプロポキシ）フェニル］プロパン（ビス−ＧＭＡ）；２，２−ビス［４−（アクリロイロキシ−エトキシ）フェニル］プロパン；２，２−ビス「４−（メタクリロイロキシ−エトキシ）フェニル」プロパン（またはエトキシル化ビスフェノールＡ−ジメタクリレート）（ＥＢＰＡＤＭＡ）；ウレタンジ（メタ）アクリレート（ＵＤＭＡ）、ジウレタンジメタクリレート（ＤＵＤＭＡ）、ジアクリル酸４，１３−ジオキソ−３，１４ジオキサ−５，１２−ジアザヘキサデカン−１，１６−ジオール、ジメタクリル酸４，１３−ジオキソ−３，１４ジオキサ−５，１２−ジアザヘキサデカン−１，１６−ジオール；ポリウレタンジメタクリレート（ＰＵＤＭＡ）；アルコキシル化ペンタアクリスリトールテトラアクリラテル；ジメタクリル酸ポリカーボネート（ＰＣＤＭＡ）；ポリエチレングリコールのビス−アクリレートおよびビス−メタクリレート；アクリル化モノマーの共重合性混合物、アクリル化オリゴマー；ジペンタエリスリトールペンタアクリレートリン酸エステル（ＰＥＮＴＡ）といった酸性モノマー；ビス［２−（メタクリロキシロキシ）−エチル］リン酸；ならびに、スチレン、ジアリルフタレート、ジビニルスクシネート、ジビニルアジペート、ジビニルフタレート、およびそれらの混合物といったビニル化合物の、モノ、ジ、またはポリアクリレートおよびメタクリレートからなる群から選択される、請求項４に記載の方法。
【請求項６】
前記硬化パッケージが過酸化物を含む、請求項１に記載の方法。
【請求項７】
前記過酸化物が、過酸化ジベンゾイル、過酸化ジ−ｐ−クロロベンゾイル、過酸化ジ−２，４−ジクロロベンゾイル、第３ブチルパーオキシベンゾエート、過酸化メチルエチルケトン、過酸化ジ第３ブチル、過酸化ジクミル、およびクメンヒドロパーオキシドからなる群から選択される、請求項６に記載の方法。
【請求項８】
前記接着剤が重合促進剤をさらに含む、請求項１に記載の方法。
【請求項９】
前記重合促進剤が第３アミンである、請求項８に記載の方法。
【請求項１０】
前記第３アミンが、アクリル酸Ｎ，Ｎ−ジメチル−アミノペンチル、アクリル酸Ｎ，Ｎ−ジメチルアミノエチル、メタクリル酸Ｎ，Ｎ−ジメチルアミノエチル、Ｎ−メチル−ジエタノールアミン、４−（ジメチルアミノ）安息香酸エチル（ＥＤＭＡＢ）；２−［４−（ジメチルアミノ）フェニル］エタノール；Ｎ，Ｎ−ジメチル−ｐ−トルイジン（ＤＭＰＴ）；ジヒドロキシエチル−ｐ−トルイジン（ＤＨＥＰＴ）；ビス（ヒドロキシエチル）−ｐ−トルイジン；およびトリエタノールアミンからなる群から選択される、請求項９に記載の方法。
【請求項１１】
前記硬化パッケージが光開始剤を含む、請求項１に記載の方法。
【請求項１２】
前記接着促進剤が結晶性である、請求項１に記載の方法。
【請求項１３】
前記接着促進剤が、５０℃以下で、少なくとも１．０Ｊ／ｇの融解熱を有する、請求項１２に記載の方法。
【発明の詳細な説明】
【技術分野】
【０００１】
本発明は、人工プラスチック歯を義歯ベースに接着するための接着剤および方法を目的とする。接着剤は、数々の接着促進剤のモノマー、ダイマー、またはオリゴマー、および硬化パッケージ、ならびに酢酸メチルなどの溶剤を使用する。本発明による方法は、プラスチック歯を接着剤に曝露し、プラスチックを軟化させる（溶解ではない）ことを含む。接着促進剤の連鎖は、硬化時に確実な結合が形成されるように、プラスチック歯のマトリックスに浸透する。
【背景技術】
【０００２】
合成ポリマー義歯とアクリル製義歯ベース樹脂との間の結合の耐久性および寿命は、長年、歯科医師および歯科技工士の両者にとって悩みの種であった。数々の上出来な接着剤が市販されている一方で、例えば、これらは、一般的に、注入および充填タイプのアクリル製義歯ベース以外での使用に適さないこと、ならびに製剤のポリマー成分に残留の過酸化ベンゾイルの開始剤が存在することにより製品の貯蔵性が制限されていることを含めて、これらの製品における欠点が明らかにされている。これは、多くの知られている製剤の最終的なゲル化をもたらす。
【発明の開示】
【発明が解決しようとする課題】
【０００３】
したがって、先の傾向に対処する、改善された接着剤に対する必要が存在する。接着剤、または結合剤は、アクリル製義歯と、注入および光硬化義歯ベース樹脂との間の結合を開始し、維持するのに特に効果的でなければならない。
【課題を解決するための手段】
【０００４】
本発明は、人工プラスチック歯を義歯ベースに接着するための接着剤および方法を対象とする。接着剤は、数々の接着促進剤モノマー、ダイマー、またはオリゴマー、および硬化パッケージ、ならびに酢酸メチルなどの溶剤を使用する。本発明による方法は、プラスチック歯を接着剤に曝露し、プラスチックを軟化させる（溶解ではない）ことを含む。接着促進剤の連鎖は、硬化時に確実な結合が形成されるように、プラスチック歯のマトリックスに浸透する。
【発明を実施するための最良の形態】
【０００５】
本発明の接着剤の化学は、反応性のダイマーおよびオリゴマーが歯の表面構造中に拡散するのを可能にするように配合されている。これらの反応性の実体は、一旦開始すると、歯と義歯ベース樹脂との間の境界面にわたって付加型の重合を受けて、強力かつ長寿の結合をもたらす。溶剤は、義歯の表面上で、組成物の重合可能な成分が歯の表面中に浸透できるように働く。例えば、組成物における重合可能な成分は、酢酸メチル溶剤の助けで、歯の表面中に浸透することができる。組成物の重合可能な成分は、後に重合して、引き続き適用されるアクリル樹脂および重合可能な樹脂と相互侵入ポリマーネットワークを形成する。
【０００６】
本接着剤は、プラスチック義歯と付加硬化型義歯ベース樹脂との間に長寿の結合を促進する目的で、歯科技工室における使用に対して特に適用がある。その目的に向け、歯科技工士は、適宜、歯を調製し、本発明の接着剤における歯のリッジラップ部分を、約５分の間密封した容器において浸す。歯を容器から除去し、１分間、ベンチをセットさせる。この間、ペンシルベニア州、ＹｏｒｋのＤＥＮＴＳＰＬＹ  Ｉｎｔｅｒｎａｔｉｏｎａｌから入手可能なＴｒｕｂｙｔｅ  Ｄｅｎｔｕｒｅ  Ｂｏｎｄと類似の様式で、接着剤の反応性成分を歯の上で固化する。次いで、歯を、注入アクリル製ケースとしてさらに加工するハイドロコロイドのインベストメント中にセットし、または、引き続いて試装着し、そしてＥｃｌｉｐｓｅ（登録商標）義歯（Ｅｃｌｉｐｓｅは、ＤＥＮＴＳＰＬＹ  Ｉｎｔｅｒｎａｔｉｏｎａｌの登録商標である）の様式で加工するために未硬化の光硬化型義歯ベース樹脂中に直接セットしてよい。
【０００７】
本発明の接着剤の成分の、歯の構造中への拡散は、歯が本発明の接着剤製剤と接触している間に歯を加温することにより加速されることが見出されている。これは、数々の加温方法のいずれか１つを使用することにより達成することができるが、最も好ましくは、歯および本発明の接着剤製剤を含む缶をその上に配置することができるスタンドアローン電気加温装置の使用により達成される。
【０００８】
本発明の接着剤は義歯を処置するのに必要な全成分を有するキットタイプの形式で提供することができる。キットは、また、接着剤自体だけではなく、歯を処置するのに用いられる缶または他の容器、および歯を処置する間、歯と接触し、歯に対してポジショナーとして働く本発明の接着剤によって膨潤する高吸収性フォームの打抜き片である、缶に対するインサートも含むことができる。
【０００９】
重合可能な化合物
組成物で用いることができる１つの部類の適切な重合可能な化合物は、フリーラジカルとして活性な官能基を有する材料を含み、１つ以上のエチレン性不飽和基を有するモノマー、オリゴマー、およびポリマーを含む。このようなフリーラジカルとして重合可能な化合物には、それだけには限定されないが、例えば、アクリル酸メチル、メタクリル酸メチル、アクリル酸エチル、メタクリル酸イソプロピル、アクリル酸ｎ−ヘキシル、アクリル酸ステアリル、アクリル酸アリル、ジアクリル酸グリセロール、トリアクリル酸グリセロール、ジアクリル酸エチレングリコール、ジアクリル酸ジエチレングリコール、ジメタクリル酸トリエチレングリコール、ジ（メタ）アクリル酸テトラエチレングリコール、ジアクリル酸１，３−プロパンジオール、ジメタクリル酸１，３−プロパンジオール、トリ（メタ）アクリル酸トリメチロールプロパン、トリメタクリル酸１，２，４−ブタントリオール、ジアクリル酸１，４−シクロヘキサンジオール、ジメタクリル酸１，４−シクロヘキサンジオール、ジ（メタ）アクリル酸１，６−ヘキサンジオール、トリアクリル酸ペンタエリスリトール、テトラアクリル酸ペンタエリスリトール、テトラメタクリル酸ペンタエリスリトール、ソルビトールヘキサアクリレート、２，２−ビス［４−（２−ヒドロキシ−３−アクリロイロキシプロポキシ）フェニル］プロパン；２，２−ビス［４−（２−ヒドロキシ−３−メタクリロイロキシプロポキシ）フェニル］プロパン（ビス−ＧＭＡ）；２，２−ビス［４−（アクリロイロキシ−エトキシ）フェニル］プロパン；２，２−ビス「４−（メタクリロイロキシ−エトキシ）フェニル」プロパン（またはエトキシル化ビスフェノールＡ−ジメタクリレート）（ＥＢＰＡＤＭＡ）；ウレタンジ（メタ）アクリレート（ＵＤＭＡ）、ジウレタンジメタクリレート（ＤＵＤＭＡ）、ジアクリル酸４，１３−ジオキソ−３，１４ジオキサ−５，１２−ジアザヘキサデカン−１，１６−ジオール、ジメタクリル酸４，１３−ジオキソ−３，１４ジオキサ−５，１２−ジアザヘキサデカン−１，１６−ジオール；ポリウレタンジメタクリレート（ＰＵＤＭＡ）；アルコキシル化ペンタアクリスリトールテトラアクリラテル（ａｌｋｏｘｙｌａｔｅｄ  ｐｅｎｔａｃｒｙｔｈｒｉｔｏｌ  ｔｅｔｒａａｃｒｙｌａｔｅｌ）；ジメタクリル酸ポリカーボネート（ＰＣＤＭＡ）；ポリエチレングリコールのビス−アクリレートおよびビス−メタクリレート；アクリル化モノマーの共重合性混合物、アクリル化オリゴマー；ジペンタエリスリトールペンタアクリレートリン酸エステル（ＰＥＮＴＡ）などの酸性モノマー；ビス［２−（メタクリロキシロキシ）−エチル］リン酸；ならびに、スチレン、ジアリルフタレート、ジビニルスクシネート、ジビニルアジペート、およびジビニルフタレートなどのビニル化合物などの、モノ、ジ、またはポリアクリレートおよびメタクリレート、が含まれる。重合性化合物は、組成物において単独で用いることができ、または重合性化合物の混合物を用いることができる。
【００１０】
溶剤
本発明の組成物は、ワックス材料を少なくとも部分的に可溶化することができる溶剤を含んでいる。適切な溶剤の例には、それだけには限定されないが、アセトン、酢酸エチル、酢酸プロピル、エーテル、塩化メチレン、クロロホルム、シクロヘキサノン、酢酸メチル、メチルエチルケトン、メチルプロピルケトン、およびテトラヒドロフランなどが含まれる。酢酸メチルを溶剤として用いるのが好ましい。酢酸メチルは、記載したように硬化したベースプレート材料中に浸透することができる。
【００１１】
重合化開始剤
重合化開始剤、例えば過酸化物を組成物に加えて、組成物を熱硬化性にすることができる。過酸化物はフリーラジカルを産生して、組成物の重合化および硬化を開始する。過酸化ジベンゾイル（ＢＰＯ）、過酸化ジ−ｐ−クロロベンゾイル、ジ−２，４−ジクロロベンゾイルパーオキシド、第３ブチルパーオキシベンゾエート、過酸化メチルエチルケトン、過酸化ジ第３ブチル、過酸化ジクミル、およびクメンヒドロパーオキシドなどの過酸化物を、接着剤に加えることができる。
【００１２】
重合促進剤
接着剤は、好ましくは第３アミンである重合促進剤をさらに含むことができる。接着剤に用いることができる第３アミンの例には、アクリル酸Ｎ，Ｎ−ジメチル−アミノペンチル、アクリル酸Ｎ，Ｎ−ジメチルアミノエチル、メタクリル酸Ｎ，Ｎ−ジメチルアミノエチル、Ｎ−メチル−ジエタノールアミン；４−（ジメチルアミノ）安息香酸エチル（ＥＤＭＡＢ）；２−［４−（ジメチルアミノ）フェニル］エタノール；Ｎ，Ｎ−ジメチル−ｐ−トルイジン（ＤＭＰＴ）；ジヒドロキシエチル−ｐ−トルイジン（ＤＨＥＰＴ）；ビス（ヒドロキシエチル）−ｐ−トルイジン；トリエタノールアミンなどが含まれる。
【００１３】
光活性剤
例えば、ベンゾフェノン、ベンゾイン、およびこれらの誘導体、またはα−ジケトンおよびそれらの誘導体などの光活性剤を、接着剤に加えることができる。好ましい光重合開始剤は、カンファーキノン（ＣＱ）である。光重合は、好ましくは約４００から約５００ｎｍの範囲の波長を有する青色の可視光で組成物を照射することにより開始することができる。組成物を照射するのに、標準の、歯科用青色光硬化ユニットを用いることができる。カンファーキノン（ＣＱ）化合物は、最大光吸収が約４００から約５００ｎｍの間であり、この範囲の波長を有する光を照射すると重合化のためのフリーラジカルを産生する。あるいは、光開始剤は、モノアクリルホスフィンオキシド誘導体、ビスアシルホスフィンオキシド誘導体、およびトリアシルホスフィンオキシド誘導体などのアシルホスフィンオキシドの部類から選択することができる。例えば、光重合開始剤として、２，４，６−トリメチルベンゾイル−ジフェニル−ホスフィンオキシド（ＴＰＯ）を用いることができる。別の場合には、カンファーキノン（ＣＱ）、ブチル化ヒドロキシトルエン（ＢＨＴ）；アクリル酸Ｎ，Ｎ−ジメチルアミノネオペンチル、およびメタクリル酸を含む「ＡＬＦ」と呼ばれる材料を、組成物に用いることができる。
【００１４】
重合阻害剤
さらに、接着剤は、例えば、ブチル化ヒドロキシトルエン（ＢＨＴ）；ヒドロキノン；ヒドロキノンモノメチルエーテル；ベンゾキノン；クロラニル；フェノール；ブチルヒドロキシアナリン（ＢＨＴ）；第３ブチルヒドロキノン（ＴＢＨＱ）；トコフェロール（ビタミンＥ）などの重合阻害剤を含むことができる。重合阻害剤として、ブチル化ヒドロキシトルエン（ＢＨＴ）を用いるのが好ましい。重合阻害剤は、得られた組成物においてフリーラジカルを捕獲し、組成物の作用時間および設定時間を延長するための捕捉剤として作用する。
【００１５】
充填剤
例えば、天然に存在する、または合成であってよい無機の充填剤などの従来の充填剤材料を加えることができる。このような材料には、それだけには限定されないが、シリカ、二酸化チタン、酸化鉄、窒化ケイ素、カルシウム、鉛、リチウム、セリウム、スズ、ジルコニウム、ストロンチウム、バリウム、およびアルミニウムをベースとしたガラス等のガラス類、ホウケイ酸ガラス、ホウケイ酸ストロンチウム、ケイ酸バリウム、ケイ酸リチウム、リチウムアルミナシリケート（ｌｉｔｈｉｕｍ  ａｌｕｍｉｎａ  ｓｉｌｉｃａｔｅ）、カオリン、石英、およびタルクが含まれる。シリカは、シラン処理したヒュームドシリカの形態であるのが好ましい。好ましいガラス充填剤は、シラン処理したバリウムホウ素アルミノケイ酸塩、およびシラン処理したフッ素バリウムホウ素アルミノケイ酸塩である。ポリ（メタクリル酸メチル）、ポリ（メタクリル酸メチル／エチル）、架橋したポリアクリレート、ポリウレタン、ポリエチレン、ポリプロピレン、ポリカーボネート、およびポリエポキシドなどの有機粒子も、充填剤として用いることができる。
【００１６】
本発明の接着剤組成物は、半結晶成分を含む。組成物における溶剤が蒸発するときに、接着剤として作用する固体層を形成して、引き続き適用されるアクリル樹脂および他の樹脂を歯の表面に接着することができる。本発明の乾燥組成物は、人工義歯の表面に効果的に結合するために引き続き適用されるアクリル樹脂および他の樹脂に対して優れた境界面をもたらす、硬い、非粘着性の表面層を形成する。それとは対照的に、液体の、または非固体の表面層を形成する組成物は、粘着性またはタッキーに感じられる。このようなタッキーな境界面では、指で扱うのが容易ではない。未硬化の段階では、歯と引き続き適用されるＥｃｌｉｐｓｅ（登録商標）樹脂との間の、液体または非固体の表面層で作られる結合は、強力ではなく、Ｅｃｌｉｐｓｅ（登録商標）樹脂は、硬化前に義歯から剥離することができる。
【００１７】
室温から３７℃の範囲における温度で粘着性の低い成分が、本発明の組成物に含まれるのが好ましい。このような成分は、溶剤の蒸発時に重合性製品の速やかな凝固をもたらす。本発明の重合性の歯科組成物が、速やかに部分的に再結晶することができる成分も含むことが、やはり好ましい。速やかに再結晶することができる成分は、これらに適用された温度および用いられた溶剤に応じて、重合化性製品の速やかな凝固、ならびに流動性および寸法安定性の組合せをもたらす。重合化のときに、結晶化した相は効果的に融解し、体積の増大をもたらし、これが重合性の収縮を相殺する。したがって、重合化製品は、収縮が低く、ストレス回復が低い。本明細書で用いられる「結晶化度」は、５０℃以下で少なくとも１．０Ｊ／ｇの融解熱をもたらす、材料内の規則性および秩序を意味する。本明細書で用いられる融解熱は、ＡＳＴＭ７９３−９５によって決定される融解のエンタルピーを意味する。パーセント結晶化度は、ＡＳＴＭ試験法Ｅ７９３−９５による示差走査熱量測定を用いて融解熱を測定することにより決定する。
本発明を、以下の実施例によってさらに説明するが、この実施例を、本発明の範囲を限定するものと解釈してはならない。
【実施例】
【００１８】
本発明による有用な接着剤製剤の一例を、表Ｉに挙げる。
【００１９】
【表１】
2009504350.tif 000003
（１）修飾された装置で用いられる開始用触媒および促進剤パッケージを含む０．８％非−過酸化ベンゾイルを、Ｋ０３２８９で現在定義されている樹脂システムでも用いる
Ｋ０３２８９で定義される修飾されたＴｒｕｂｙｔｅ  Ｄｅｎｔｕｒｅ  Ｂａｓｅ  樹脂システムは、Ｅｃｌｉｐｓｅ  Ｐｒｏｓｔｈｅｔｉｃ  Ｒｅｓｉｌｉｅｎｔ  Ｒｅｓｉｎとして販売されている
明灰色のＥｃｌｉｐｓｅ  Ｂｏｎｄｉｎｇ  Ａｇｅｎｔの成分
【００２０】
実験全般
本明細書で用いられる歯接着試験試料のデザインおよび接着強度性能試験は、国際標準ＩＳＯ−３３３６−９３「歯科−合成ポリマー歯」で確立されている手順に基づく。ＩＳＯ−３３３６は性質が粘着性または接着性である破壊モードに基づいて、許容できる歯の接着強度とは何であるかの本質的に定性的な定義を有するが、試料の幾何学的配置、製作、および試験についてそれが示唆する特定の手順のために、この検討ではその使用を採用した。歯の幾何学的配置、接着の幾何学的配置、試料調製手順、および試料の試験手順を標準化することにより、本明細書で、合成ポリマー歯とアクリル製義歯ベース樹脂との間の接着の強度および寿命に影響を及ぼすこれら重要性の要素を定量的に評価することが可能であった。様々な曝露条件の前後両方の接着強度試験の結果の比較分析により、有意差および実質的な等価の両方を評価できるようになっている。
【００２１】
実験手順
試料の幾何学的配置
本明細書で用いる歯接着試験の試料は、長さ約６０ｍｍ深さ約１３ｍｍ厚さ約６ｍｍの義歯ベース樹脂のビームからなる。調製した（すなわち、何もないもの、接着剤、機械的保持、ワックス次いで接着剤などの、いずれかの実験処置に曝露した）アクリル製義歯のリッジラップ（Ｂｉｏｆｏｒｍ  Ｓ−ｍｏｕｎｄの前中央および後方）を、接着性の境界面が歯のリッジラップだけを含み、歯頚部や切歯下の舌面を含まないように、６ｍｍのエッジ上に硬化する。ＩＳＯ−３３３６の図３（本明細書には示さず）には、この幾何学的配置の概ねの描写がある。前歯全６本を用いる代わりに、犬歯を除外し、サンプルセットは、典型的には２つの中央および２つの側面の各々の２つのバーからなっている。したがって、１サンプルセットあたり、全部で８本の歯が存在する。
【００２２】
固定および「急速破壊」試験
歯を含むビームは、Ｉｎｓｔｒｏｎ  Ｓｔｙｌｅ２７１６自己締め込みくさび作用グリップに、強固に固定されている。舌面上の切歯端に、粘着性または接着性いずれかの破壊が生じるまで、１．２５ｍｍ／分の移動速度で口唇の方向に負荷を加える。「ポンド重」で表したピークの力を、破壊モードと一緒に記録する。ＩＳＯ−３３３６の図３ｃ（示さず）は、固定および負荷の幾何学的配置の図を提供している。典型的には、粘着性の破壊は比較的高い負荷で生じ、より強力な結合を示すが、接着性の破壊は比較的低い負荷で生じ、接合が劣ることを示す。以下の図１および２は、それぞれ粘着性および接着性である接着試験試料の破損表面を表すものである。
【００２３】
曝露条件
３つの異なるタイプの試料の調整または曝露のシナリオの１つに引き続いて、接着強度を特徴付けるために、急速破損接着試験を行った。
１．「ベースライン」条件と呼ばれる、製造２４時間後
２．接着の「寿命」の義歯の内的評価である、５℃と５５℃の間の２１２５回の浸漬熱循環の２４時間後
３．３７℃に保持した再循環する合成唾液において０と６０Ｎの負荷の間１４０万回の負荷サイクルの間の、咀嚼疲労シミュレーションのシミュレーション２４時間後
【００２４】
結果
基本装置との比較
表ＩＩは、Ｔｒｕｂｙｔｅ  Ｄｅｎｔｕｒｅ  Ｂｏｎｄ（基本装置）で使用するための指示に従って前処置した歯を、本発明の接着剤で前処置した歯と比較している、Ｆａｓ−Ｐｏｒ＋注入アクリル製義歯ベース樹脂における接着強度試験の結果を表している。本発明で処置した歯に対する接着強度は、Ｔｒｕｂｙｔｅ  Ｄｅｎｔｕｒｅ  Ｂｏｎｄで処置したものよりも、２〜３倍高かった。
【００２５】
表ＩＩ：Ｆａｓ−Ｐｏｒ＋注入アクリルにおけるＴｒｕｂｙｔｅ  Ｄｅｎｔｕｒｅ  Ｂｏｎｄ対Ｅｃｌｉｐｓｅ  Ｂｏｎｄｉｎｇ  Ａｇｅｎｔで処置したベースライン条件のＢｉｏｆｏｒｍ  ＩＰＮ  Ｔｅｅｔｈの接着強度の比較
【表２】
2009504350.tif 000004
注意：太字の値は全て、粘着性タイプの破壊を示す。
通常の文字の値は全て、歯または樹脂の非破損を示す（１００ｌｂｆの限界を超えるものは許容できる結果である）
「＊」は、試験を完了する前に、グリップにおいて滑り落ちたサンプルであり、ビームが細すぎることを示す。
【００２６】
表ＩＩＩは、Ｔｒｕｂｙｔｅ  Ｄｅｎｔｕｒｅ  Ｂｏｎｄ（基本装置）で前処置した歯を、義歯ベース樹脂をパッキングおよび硬化する前にＥｃｌｉｐｓｅ  Ｂｏｎｄｉｎｇ  Ａｇｅｎｔで前処置した歯と比較した、Ｌｕｃｉｔｏｎｅ  １９９パッキング可能義歯ベース樹脂における接着強度試験の結果を表す。両方の場合において、接着剤の適用前に、歯を０．５％ワックス混入「煮沸」水ですすいだ。接着剤は両方とも、これらのひどく汚染された条件下で有効であり、粘着性タイプの破壊をもたらし、Ｅｃｌｉｐｓｅ  Ｂｏｎｄｉｎｇ  Ａｇｅｎｔで処置した歯に対する接着強度は、Ｔｒｕｂｙｔｅ  Ｄｅｎｔｕｒｅ  Ｂｏｎｄで処置したものよりも、約１．５倍高かった。
【００２７】
表ＩＩＩ：Ｌ−１９９パックにおけるＴｒｕｂｙｔｅ  Ｄｅｎｔｕｒｅ  Ｂｏｎｄ対Ｅｃｌｉｐｓｅ  Ｂｏｎｄｉｎｇ  Ａｇｅｎｔで処置した、ワックスを混入したＢｉｏｆｏｒｍ  ＩＰＮ  Ｔｅｅｔｈに対するベースライン条件の接着強度の比較
【表３】
2009504350.tif 000005
注意：太字の値は全て、粘着性タイプの破壊を示す。
【００２８】
他の注入アクリル樹脂での有効性
以下の表ＩＶは、Ｆａｓ−Ｐｏｒ＋に加えて、他の２つの注入アクリル樹脂系における接着強度に対する結果を提供するものである。本発明の材料の、Ｆｒｉｃｋｅ  Ｈｉ−Ｉ樹脂の使用に対する結果には、浸漬熱循環の前後両方の接着強度が含まれている。本発明の材料での処置から達成される接着強度における改善は、ベースライン条件に対する３９％（パーセント）から、熱循環後の４６％の範囲である。
同様に、Ｐａｌａｐｒｅｓｓ−Ｖａｒｉｏ注入アクリルでは、本発明の薬剤で歯を処置したことによる接着強度における改善は、ベースライン条件に対する２６％、および浸漬熱循環後の３０％である。Ｆａｓ−Ｐｏｒ＋に対する接着強度は、ベースライン条件に対して３２％増大したが、基本的には熱循環後に変化がなかった。
【００２９】
表ＩＶ：歯の接着強度および寿命  注入樹脂でＢＡ処置対ＢＡなし
【表４】
2009504350.tif 000006
【００３０】
Ｅｃｌｉｐｓｅ  義歯ベース樹脂での有効性
本明細書の表Ｖは、Ｅｃｌｉｐｓｅ義歯ベース樹脂にセットしたＢｉｏｆｏｒｍ  ＩＰＮ  Ｓ−ｍｏｕｌｄ歯に対する接着強度をまとめた結果を表している。これらのデータは、Ｅｃｌｉｐｓｅ樹脂、スロットおよびカラーグルーブでの歯に対する保持時間の現在推薦されている平均の結果を、歯を本発明による接着剤で処置しスロットおよびカラーグルーブのない歯と、比較するものである。明らかに、列挙した全条件下で、スロットおよびカラーグルーブよりも、本発明の材料の使用により、歯は、より効果的に保持されている。
【００３１】
表Ｖ：歯の接着強度および寿命−ＢＡ処置対機械的保持のみ、Ｅｃｌｉｐｓｅ義歯ベース樹脂
【表５】
2009504350.tif 000007
【００３２】
本発明による方法の一例は、以下のステップを含む：
ステップ１：ＥＣＬＩＰＳＥ  ＢＰＲでベースプレートを調製する
ステップ２：清浄な乾燥ワイプでワックスを除去する
ステップ３：適宜、歯を研削する
ステップ４：利用可能な咬合高径をもとに咬合を適合させる
ステップ５：アルコールを飽和させたワイプで残留物を全て除去する
ステップ６：環状の缶から蓋を取り除く
ステップ７：フォームを飽和するために接着剤を十分加え、缶の底部１ｍｍの深さまでプールする
ステップ８：ピンセットを用いて、リッジラップを下にして歯を配置する
ステップ９：１４個までの歯で缶を満たす
ステップ１０：缶上に蓋を再配置する
ステップ１１：ウォームアップのために加温装置のプラグを差し込む
ステップ１２：５分間、または温度ストリップ上の４０℃の長方形が緑色に変わるまで、歯を満たした容器を加温装置上に配置する
ステップ１３：換気の良い場所で、ピンセットで歯を回収する
ステップ１４：次いで、歯を清浄なペーパータオル上に配置して、約１分間乾燥させる
ステップ１５：処置した歯を、Ｅｃｌｉｐｓｅセットアップ樹脂におけるベースプレート上に戻す
【００３３】
本明細書に記載するように、本発明による方法および組成物が歯科の技術分野に貢献をもたらすことは明らかである。本発明は、その範囲内に変形形態全てを示そうとすることなしに、記載および描写されるものである。本発明の範囲は、添付する特許請求の範囲によって決定される。
【図面の簡単な説明】
【００３４】
【図１】本発明により調製された接着試験試料の破損表面を示す図である。
【図２】本発明により調製された接着試験試料の破損表面を示す図である。
【図１】
2009504350.tif 000008
【図２】
2009504350.tif 000009
【国際調査報告】
2009504350.tif 000010
2009504350.tif 000011